(57)【要約】【課題】  常温常湿環境下だけでなく、特に厳しい条件である低温低湿環境下であっても、ゴースト現象による画像欠陥が抑制された電子写真感光体を提供する。【解決手段】  感光層が、ウレア化合物を結晶内に含有するフタロシアニン結晶を含有し、ウレア化合物は、カルボニル基またはチオカルボニル基と、２つの窒素原子と、を有するウレア部位を１つ以上有し、２つの窒素原子が、それぞれ、水素原子、アルキル基、置換もしくは無置換のアリール基または置換もしくは無置換のアリーレン基と結合し、少なくとも１つの窒素原子は置換もしくは無置換のアリール基と結合していることを特徴とする。【選択図】  なし【特許請求の範囲】
【請求項１】
支持体および該支持体上に形成された感光層を有する電子写真感光体において、
該感光層が、ウレア化合物を結晶内に含有するフタロシアニン結晶を含有し、
該ウレア化合物は、カルボニル基またはチオカルボニル基と、２つの窒素原子と、を有するウレア部位を１つ以上有し、
該２つの窒素原子が、それぞれ、水素原子、アルキル基、置換もしくは無置換のアリール基、または置換もしくは無置換のアリーレン基と結合し、
少なくとも１つの該窒素原子は置換もしくは無置換のアリール基と結合していることを特徴とする電子写真感光体。
【請求項２】
前記ウレア化合物が、下記式（１）で示される化合物、および下記式（２）で示される化合物からなる群より選択される少なくとも１種である請求項１に記載の電子写真感光体。
【化１】
2015064562.tif 000009
（式（１）、式（２）中、Ｒ１１、Ｒ１２、Ｒ２１〜Ｒ２４は、それぞれ独立に、水素原子、またはアルキル基を示す。Ｘ１〜Ｘ３は、それぞれ独立に、酸素原子または硫黄原子を示す。Ａｒ２２は置換もしくは無置換のアリーレン基を示す。Ａｒ１１、Ａｒ１２、Ａｒ２１、Ａｒ２３は、それぞれ独立に、水素原子、置換もしくは無置換のアリール基を示す。Ａｒ１１およびＡｒ１２の少なくとも１つ、Ａｒ２１およびＡｒ２３の少なくとも１つは、置換もしくは無置換のアリール基である。
該置換アリーレン基の置換基は、アルキル基、アルコキシ置換アルキル基、ハロゲン置換アルキル基、アルコキシ基、アルコキシ置換アルコキシ基、ハロゲン置換アルコキシ基、または、ハロゲン原子である。
該置換アリール基の置換基は、シアノ基、ジアルキルアミノ基、ヒドロキシ基、アルキル基、アルコキシ置換アルキル基、ハロゲン置換アルキル基、アルコキシ基、アルコキシ置換アルコキシ基、ハロゲン置換アルコキシ基、ニトロ基、またはハロゲン原子である。）
【請求項３】
前記式（２）中、Ａｒ２２が、フェニレン基である請求項２に記載の電子写真感光体。
【請求項４】
前記式（１）、（２）中、Ｒ１１、Ｒ１２、Ｒ２１〜Ｒ２４が、それぞれ独立にメチル基、エチル基、またはプロピル基である請求項２または３に記載の電子写真感光体。
【請求項５】
前記式（１）、（２）中、Ａｒ１１、Ａｒ１２、Ａｒ２１、Ａｒ２３が、それぞれ独立に、置換もしくは無置換のフェニル基であり、
該置換のフェニル基の置換基が、アルキル基、アルコキシ基、ジアルキルアミノ基またはハロゲン原子である請求項２〜４のいずれか１項に記載の電子写真感光体。
【請求項６】
前記式（１）、（２）中、Ａｒ１１、Ａｒ１２、Ａｒ２１、Ａｒ２３が、フェニル基である請求項５に記載の電子写真感光体。
【請求項７】
前記フタロシアニン結晶が、ガリウムフタロシアニン結晶である請求項１〜６のいずれか１項に記載の電子写真感光体。
【請求項８】
前記ガリウムフタロシアニン結晶が、Ｎ，Ｎ−ジメチルホルムアミドまたは／およびＮ−メチルホルムアミドを結晶内に含有しているガリウムフタロシアニン結晶である請求項７に記載の電子写真感光体。
【請求項９】
前記ガリウムフタロシアニン結晶が、ヒドロキシガリウムフタロシアニン結晶である請求項７または８に記載の電子写真感光体。
【請求項１０】
前記ヒドロキシガリウムフタロシアニン結晶が、ＣｕＫα線のＸ線回折におけるブラッグ角２θにおいて７．４°±０．３°および２８．３°±０．３°にピークを有するヒドロキシガリウムフタロシアニン結晶である請求項９に記載の電子写真感光体。
【請求項１１】
前記フタロシアニン結晶内における前記ウレア化合物の含有量が、０．０１質量％以上３質量％以下である請求項１〜１０のいずれか１項に記載の電子写真感光体。
【請求項１２】
前記感光層が、電荷発生層、および該電荷発生層上に形成された電荷輸送層を有する積層型感光層であり、
該電荷発生層が、前記ウレア化合物を結晶内に含有するフタロシアニン結晶を含有する請求項１〜１１のいずれか１項に記載の電子写真感光体。
【請求項１３】
請求項１〜１２のいずれか１項に記載の電子写真感光体と、
帯電手段、現像手段、およびクリーニング手段からなる群より選択される少なくとも１つの手段と、
を一体に支持し、電子写真装置本体に着脱自在であるプロセスカートリッジ。
【請求項１４】
請求項１〜１２のいずれか１項に記載の電子写真感光体、ならびに、帯電手段、露光手段、現像手段および転写手段を有する電子写真装置。
【請求項１５】
ウレア化合物を結晶内に含有するフタロシアニン結晶であって、
該ウレア化合物は、カルボニル基またはチオカルボニル基と、２つの窒素原子と、を有するウレア部位を１つ以上有し、
該２つの窒素原子が、それぞれ、水素原子、アルキル基、置換もしくは無置換のアリール基、または置換もしくは無置換のアリーレン基と結合し、
少なくとも１つの窒素原子は置換もしくは無置換のアリール基と結合していることを特徴とするフタロシアニン結晶。
【請求項１６】
前記ウレア化合物が、下記式（１）で示される化合物、および下記式（２）で示される化合物からなる群より選択される少なくとも１種である請求項１５に記載のフタロシアニン結晶。
【化２】
2015064562.tif 000010
（式（１）、式（２）中、Ｒ１１、Ｒ１２、Ｒ２１〜Ｒ２４は、それぞれ独立に、水素原子、またはアルキル基を示す。Ｘ１〜Ｘ３は、それぞれ独立に、酸素原子または硫黄原子を示す。Ａｒ２２は置換もしくは無置換のアリーレン基を示す。Ａｒ１１、Ａｒ１２、Ａｒ２１、Ａｒ２３は、それぞれ独立に、水素原子、置換もしくは無置換のアリール基を示す。Ａｒ１１およびＡｒ１２の少なくとも１つ、Ａｒ２１およびＡｒ２３の少なくとも１つは、置換もしくは無置換のアリール基である。
該置換アリーレン基の置換基は、アルキル基、アルコキシ置換アルキル基、ハロゲン置換アルキル基、アルコキシ基、アルコキシ置換アルコキシ基、ハロゲン置換アルコキシ基、または、ハロゲン原子である。
該置換アリール基の置換基は、シアノ基、ジアルキルアミノ基、ヒドロキシ基、アルキル基、アルコキシ置換アルキル基、ハロゲン置換アルキル基、アルコキシ基、アルコキシ置換アルコキシ基、ハロゲン置換アルコキシ基、ニトロ基、またはハロゲン原子である。）
【発明の詳細な説明】
【技術分野】
【０００１】
本発明は、電子写真感光体、電子写真感光体を有するプロセスカートリッジおよび電子写真装置、ならびに、フタロシアニン結晶に関する。
【背景技術】
【０００２】
現在、電子写真分野における像露光手段としてよく用いられている半導体レーザーの発振波長は、６５０〜８２０ｎｍと長波長であり、これらの長波長の光に高い感度を有する電子写真感光体の開発が進められている。
【０００３】
フタロシアニン顔料は、こうした長波長領域までの光に高い感度を有する電荷発生物質として有効である。特にオキシチタニウムフタロシアニンやガリウムフタロシアニンは、優れた感度特性を有しており、これまでに様々な結晶形が報告されている。
【０００４】
ところが、フタロシアニン顔料を用いた電子写真感光体は、優れた感度特性を有しているものの、生成したフォトキャリアが感光層に残存しやすく、一種のメモリーとして、ゴースト現象などの電位変動を起こしやすいという課題があった。
【０００５】
特許文献１には、フタロシアニン顔料のアシッドペースティング工程時に特定の有機電子アクセプターを添加することにより、増感効果が得られることが報告されている。しかしながら、この手法では添加物（有機電子アクセプター）が化学変化することの懸念、および、所望の結晶形への変換が困難である場合があるという課題がある。
【０００６】
そこで、特許文献２では、顔料と特定の有機電子アクセプターとを湿式粉砕処理することにより、結晶変換と同時に結晶の表面に有機電子アクセプターを取り込み、電子写真特性を改善することが報告されている。
【０００７】
また、特許文献３には、フタロシアニン顔料を含有する電荷発生層にウレア化合物を添加することにより、光感度を向上することが報告されている。
【先行技術文献】
【特許文献】
【０００８】
【特許文献１】特開２００１−４０２３７号公報
【特許文献２】特開２００６−７２３０４号公報
【特許文献３】特開平２−２３０２５４号公報
【発明の概要】
【発明が解決しようとする課題】
【０００９】
しかしながら、近年のさらなる高画質化に対しては、様々な環境下においてゴースト現象による画質劣化の改善が望まれている。本発明者らの検討の結果、特許文献２、３に記載された技術は、ゴースト現象による画質劣化の改善が十分とはいえない場合があることが分かった。特許文献２に記載された方法では、得られるフタロシアニン結晶が、結晶内部に有機電子アクセプターを十分に含有してはおらず、混合状態または表面に付着した程度であり、改善の余地があるものであった。特許文献３に記載された方法は、ウレア化合物を添加することにより、増感に伴って電荷発生層中に生成したフォトキャリアの残存も増加して、ゴースト現象の生じやすい場合があることが分かった。
【００１０】
本発明の目的は、常温常湿環境下だけでなく、厳しい条件である低温低湿環境下であっても、ゴースト現象による画像欠陥が抑制された電子写真感光体、ならびに、電子写真感光体を有するプロセスカートリッジおよび電子写真装置を提供することにある。
【００１１】
更に、本発明の他の目的は、特定のウレア化合物を結晶内に含有するフタロシアニン結晶を提供することにある。
【課題を解決するための手段】
【００１２】
本発明は、支持体および該支持体上に形成された感光層を有する電子写真感光体において、
該感光層が、ウレア化合物を結晶内に含有するフタロシアニン結晶を含有し、
該ウレア化合物は、カルボニル基またはチオカルボニル基と、２つの窒素原子と、を有するウレア部位を１つ以上有し、
該２つの窒素原子が、それぞれ、水素原子、アルキル基、置換もしくは無置換のアリール基、または置換もしくは無置換のアリーレン基と結合し、
少なくとも１つの該窒素原子は置換もしくは無置換のアリール基と結合していることを特徴とする電子写真感光体である。
【００１３】
また、本発明は、上記電子写真感光体と、帯電手段、現像手段、およびクリーニング手段からなる群より選択される少なくとも１つの手段とを一体に支持し、電子写真装置本体に着脱自在であるプロセスカートリッジである。
【００１４】
また、本発明は、上記電子写真感光体、ならびに、帯電手段、露光手段、現像手段および転写手段を有する電子写真装置である。
【００１５】
また、本発明は、ウレア化合物を結晶内に含有するフタロシアニン結晶であって、
該ウレア化合物は、カルボニル基またはチオカルボニル基と、２つの窒素原子と、を有するウレア部位を１つ以上有し、
該２つの窒素原子が、それぞれ、水素原子、アルキル基、置換もしくは無置換のアリール基、または置換もしくは無置換のアリーレン基と結合し、
少なくとも１つの窒素原子は置換もしくは無置換のアリール基と結合していることを特徴とするフタロシアニン結晶である。
【発明の効果】
【００１６】
本発明によれば、常温常湿環境下だけでなく、厳しい条件である低温低湿環境下であっても、ゴースト現象による画像欠陥が抑制された電子写真感光体、ならびに、電子写真感光体を有するプロセスカートリッジおよび電子写真装置を提供することができる。
【００１７】
さらに、電荷発生物質として優れた特性を有するフタロシアニン結晶を提供することができる。
【図面の簡単な説明】
【００１８】
【図１】電子写真感光体を有するプロセスカートリッジを備えた電子写真装置の概略構成の一例を示す図である。
【図２】実施例１−１で得られたヒドロキシガリウムフタロシアニン結晶の粉末Ｘ線回折図である。
【図３】実施例１−８で得られたヒドロキシガリウムフタロシアニン結晶の粉末Ｘ線回折図である。
【図４】比較例１−１で得られたヒドロキシガリウムフタロシアニン結晶の粉末Ｘ線回折図である。
【図５】電子写真感光体の層構成の一例を示す図である。
【発明を実施するための形態】
【００１９】
本発明の電子写真感光体は、支持体および該支持体上に形成された感光層を有し、感光層にウレア化合物を結晶内に含有するフタロシアニン結晶を含有することを特徴とする。このウレア化合物は、カルボニル基またはチオカルボニル基と、２つの窒素原子と、を有するウレア部位を１つ以上有する。この２つの窒素原子が、それぞれ、水素原子、アルキル基、置換もしくは無置換のアリール基、または置換もしくは無置換のアリーレン基と結合し、少なくとも１つの窒素原子は置換もしくは無置換のアリール基と結合している。
【００２０】
上記ウレア化合物は、下記式（１）で示される化合物、および下記式（２）で示される化合物からなる群より選択される少なくとも１種であることが好ましい。
【００２１】
【化１】
2015064562.tif 000002
【００２２】
式（１）、式（２）中、Ｒ１１、Ｒ１２、Ｒ２１〜Ｒ２４は、それぞれ独立に、水素原子、アルキル基を示す。Ｘ１〜Ｘ３は、それぞれ独立に、酸素原子または硫黄原子を示す。Ａｒ２２は置換もしくは無置換のアリーレン基を示す。Ａｒ１１、Ａｒ１２、Ａｒ２１、Ａｒ２３は、それぞれ独立に、水素原子、置換もしくは無置換のアリール基を示す。Ａｒ１１およびＡｒ１２の少なくとも１つ、Ａｒ２１およびＡｒ２３の少なくとも１つは、置換もしくは無置換のアリール基である。
【００２３】
置換アリーレン基の置換基は、アルキル基、アルコキシ置換アルキル基、ハロゲン置換アルキル基、アルコキシ基、アルコキシ置換アルコキシ基、ハロゲン置換アルコキシ基、または、ハロゲン原子である。
【００２４】
置換アリール基の置換基は、シアノ基、ジアルキルアミノ基、ヒドロキシ基、アルキル基、アルコキシ置換アルキル基、ハロゲン置換アルキル基、アルコキシ基、アルコキシ置換アルコキシ基、ハロゲン置換アルコキシ基、ニトロ基、またはハロゲン原子である。
【００２５】
また、前記式（２）中、Ａｒ２２が、フェニレン基であることがより好ましい。
【００２６】
また、前記式（１）、（２）中、Ｒ１１、Ｒ１２、Ｒ２１〜Ｒ２４が、それぞれ独立にメチル基、エチル基、または、プロピル基であることがより好ましく、中でもメチル基であることが特に好ましい。
【００２７】
また、前記式（１）、（２）中、Ａｒ１１、Ａｒ１２、Ａｒ２１、Ａｒ２３が、それぞれ独立に、置換もしくは無置換のフェニル基であることがより好ましい。ここで、置換のフェニル基の置換基としては、アルキル基、アルコキシ基、ジアルキルアミノ基、またはハロゲン原子が挙げられる。中でも、フェニル基であることが特に好ましい。
【００２８】
以下に、上記ウレア化合物の好ましい具体例（例示化合物）とその化合物の融点を示すが、本発明は、これらに限定されるものではない。
【００２９】
【化２】
2015064562.tif 000003
【００３０】
【化３】
2015064562.tif 000004
【００３１】
【化４】
2015064562.tif 000005
【００３２】
【表１】
2015064562.tif 000006
【００３３】
上記例示化合物中、Ｍｅはメチル基を示し、Ｅｔはエチル基を示し、ｎ−Ｐｒはプロピル基（ｎ−プロピル基）を示す。上記例示化合物の融点は、常温常圧（２０℃、１気圧）環境下での融点である。また、上記例示化合物の物理的状態（２０℃）は、固体であった。
【００３４】
次に、本発明に用いられるウレア化合物の製造例を示す。
【００３５】
上記ウレア化合物は、アリールアミン誘導体とイソシアン酸フェニル誘導体又はジイソシアン酸フェニレン誘導体との付加反応で得られる。また、さらに得られたウレア化合物のウレア位のＮＨをＮ−アルキル化することにより得られる。
【００３６】
以下に示す「％」は「質量％」を意味し、「部」は「質量部」を意味する。また、質量分析は、ＴｒａｃｅＤＳＱ−ＭＡＳＳ  ＳＰＥＣＴＲＯＭＥＴＥＲ（サーモエレクトロン（株）製）を用いて行った。また、ＩＲ（赤外分光法）の測定は、ＦＴ／ＩＲ−４２０（日本分光（株）製）を用いて行った。また、ＮＭＲ（核磁気共鳴スペクトル）の測定は、日本電子社製：Ｒ−９０（日立（株）製）を用いて行った。
【００３７】
〔製造例１〕
例示化合物（１９）の製造
３径フラスコにＮ−メチルアニリン５０．２部、テトラヒドロフラン３００部を加え、溶解させ、その中に１，４−フェニレンジイソシアネート１５部をテトラヒドロフラン１５０部に溶解させた溶液をゆっくり滴下した。その後、２０時間撹拌下リフラックスを行った。析出した結晶を熱時濾取し、テトラヒドロフランで十分に洗浄し、白色結晶の例示化合物（１９）を３２．８部得た。
【００３８】
以下に、ＩＲスペクトルより得られた特徴的なピークおよびＮＭＲのデータを示す。
【００３９】
ＩＲ（ｃｍ−１，ＫＢｒ）：３３６８，３０６８，１６４６，１５４９，１３０３，１２３０，８２４，６９８
１Ｈ−ＮＭＲ（ｐｐｍ，ＤＭＳＯ−ｄ６）：δ＝
７．７５（ｓ，２Ｈ，ＮＨ）
７．４０（ｔ，４Ｈ）
７．３０（ｄ，４Ｈ，Ｊ＝８．３Ｈｚ）
７．２４（ｓ，４Ｈ）
７．２３（ｔ，２Ｈ）
３．２５（ｓ，６Ｈ，Ｎ−ＣＨ３）
【００４０】
〔製造例２〕
例示化合物（７）の製造
窒素雰囲気下、３径フラスコに６０％水素化ナトリウム６．９部と乾燥Ｎ，Ｎ−ジメチルホルムアミド５６０部を加え１０℃に冷却した。その中に製造例１で得られた例示化合物（１９）２８．０部をゆっくり添加した。添加後、３０分撹拌後、０℃に冷却した。その混合液中にヨウ化メチル２５．５部ゆっくり加えた後、室温で１時間撹拌を行った。その反応液に水１７００部を加え、析出物を濾取し、水で十分に洗浄した。得られた析出物をテトラヒドロフランで再結晶し、薄クリーム色結晶の例示化合物（７）を２６．６部得た。
【００４１】
以下に、ＩＲスペクトルより得られた特徴的なピークおよびＮＭＲのデータを示す。
【００４２】
ＩＲ（ｃｍ−１，ＫＢｒ）：２８９１，１６３８，１３５５，７０４，５６５
１Ｈ−ＮＭＲ（ｐｐｍ，ＤＭＳＯ−ｄ６）：δ＝
７．１２（ｔ，４Ｈ）
６．９６（ｔ，２Ｈ，Ｊ＝７．３Ｈｚ）
６．９０（ｄ，４Ｈ，Ｊ＝７．３Ｈｚ）
６．７０（ｓ，４Ｈ）
２．９９（ｓ，６Ｈ，Ｎ−ＣＨ３）
２．９８（ｓ，６Ｈ，Ｎ−ＣＨ３）
【００４３】
〔製造例３〕
例示化合物（１７）の製造
３径フラスコにＮ−メチルアニリン３３．５部、テトラヒドロフラン２４０部を加え、溶解させ、その中にジイソシアン酸１，３−フェニレン１０．３部をテトラヒドロフラン６０部に溶解させた溶液をゆっくり滴下した。その後、７時間撹拌下リフラックスを行った。反応液を濃縮し、得られた粘性液体を酢酸エチル１６０部に溶解し、１規定塩酸水溶液で分散洗浄、次に水で分散洗浄を３回行い、酢酸エチル層を硫酸マグネシウムで乾燥後、濃縮し薄黄色結晶の例示化合物（１７）を２３．５部得た。
【００４４】
以下に、ＩＲスペクトルより得られた特徴的なピークおよびＮＭＲのデータを示す。
【００４５】
ＩＲ（ｃｍ−１，ＫＢｒ）：３４２８，３３１４，１６７３，１５３０，１３４２，７００
１Ｈ−ＮＭＲ（ｐｐｍ，ＣＤＣｌ３）：δ＝
７．６〜６．８（ｍ，１４Ｈ，Ａｒ−Ｈ）    
６．１９（ｂｒｓ，２Ｈ，ＮＨ）
３．３０（ｓ，６Ｈ，Ｎ−ＣＨ３）
【００４６】
〔製造例４〕
例示化合物（６）の製造
窒素雰囲気下、３径フラスコに６０％水素化ナトリウム３．２部とＮ，Ｎ−ジメチルホルムアミド１３０部を加え１０℃に冷却した。その中に製造例３で得られた例示化合物（１７）１３．１部をゆっくり添加した。添加後、３０分撹拌後、０℃に冷却した。その混合液中にヨウ化メチル１１．９部ゆっくり加えた後、室温で２時間撹拌を行った。その反応液に水４５０部を加え、析出物を濾取し、水で十分に洗浄した。得られた析出物をトルエンで再結晶し、白色結晶の例示化合物（６）を１１．０部得た。
【００４７】
以下に、ＩＲスペクトルより得られた特徴的なピークおよびＮＭＲのデータを示す。
【００４８】
ＩＲ（ｃｍ−１，ＫＢｒ）：３０６４，１６５８，１４９６，１３５６，７６６，７０１
１Ｈ−ＮＭＲ（ｐｐｍ，ＣＤＣｌ３）：δ＝
６．０〜７．２（ｍ，１４Ｈ，Ａｒ−Ｈ）    
３．１３（ｓ，６Ｈ，Ｎ−ＣＨ３）
２．９７（ｓ，６Ｈ，Ｎ−ＣＨ３）
ウレア化合物を結晶内に含有しているフタロシアニン結晶を構成するフタロシアニンとしては以下のものが挙げられる。例えば、無金属フタロシアニン、軸配位子を有する金属フタロシアニンが挙げられ、これらのフタロシアニンは置換基を有しても良い。中でも、オキシチタニウムフタロシアニンおよびガリウムフタロシアニンは、ゴーストを発生しやすいが、一方で優れた感度を有するので、好ましい。
【００４９】
ガリウムフタロシアニン結晶を構成するガリウムフタロシアニンとしては、例えば、ガリウムフタロシアニン分子のガリウム原子に軸配位子としてハロゲン原子、ヒドロキシ基、または、アルコキシ基を有するものが挙げられる。また、フタロシアニン環にハロゲン原子などの置換基を有していてもよい。
【００５０】
また、ガリウムフタロシアニン結晶が、さらにＮ，Ｎ−ジメチルホルムアミドまたは／およびＮ−メチルホルムアミドを結晶内に含有しているガリウムフタロシアニン結晶が好ましい。
【００５１】
ガリウムフタロシアニン結晶の中でも、優れた感度を有するヒドロキシガリウムフタロシアニン結晶、ブロモガリウムフタロシアニン結晶、ヨードガリウムフタロシアニン結晶が、好ましい。中でも、ヒドロキシガリウムフタロシアニン結晶が特に好ましい。ヒドロキシガリウムフタロシアニン結晶は、ガリウム原子が軸配位子としてヒドロキシ基を有するものである。ブロモガリウムフタロシアニン結晶は、ガリウム原子が軸配位子として臭素原子を有するものである。ヨードガリウムフタロシアニン結晶は、ガリウム原子が軸配位子としてヨウ素原子を有するものである。
【００５２】
さらに、ゴースト現象による画像欠陥の抑制の観点から、ＣｕＫα線のＸ線回折におけるブラッグ角２θにおいて７．４°±０．３°および２８．３°±０．３°にピークを有するヒドロキシガリウムフタロシアニン結晶であることがより好ましい。
【００５３】
フタロシアニン結晶内に含有されるウレア化合物の含有量は、０．０１質量％以上３質量％以下であることが好ましい。
【００５４】
ウレア化合物を結晶内に含有するフタロシアニン結晶は、結晶内にウレア化合物を取込んでいることを意味する。
【００５５】
ウレア化合物を結晶内に含有するフタロシアニン結晶の製造方法について説明する。ウレア化合物を結晶内に含有するフタロシアニン結晶は、アシッドペースティング法により得られたフタロシアニンを溶剤と混合して、湿式ミリング処理により結晶変換する工程において、ウレア化合物を加え、湿式ミリング処理することにより得られる。
【００５６】
ここで行うミリング処理とは、例えば、ガラスビーズ、スチールビーズ、アルミナボールといった分散剤とともにサンドミル、ボールミルなどのミリング装置を用いて行う処理である。ミリング時間は、５〜１００時間程度が好ましい。特に好ましい方法は、５〜１０時間おきにサンプルをとり、結晶のブラッグ角を確認する方法である。ミリング処理で用いる分散剤の量は、フタロシアニン１質量部に対し、１０〜５０質量部が好ましい。溶剤としては、例えば、Ｎ，Ｎ−ジメチルホルムアミド、Ｎ，Ｎ−ジメチルアセトアミド、Ｎ−メチルホルムアミド、Ｎ−メチルアセトアミド、Ｎ−メチルプロピオンアミド、Ｎ−メチル−２−ピロリドンなどのアミド系溶剤、クロロホルムなどのハロゲン系溶剤、テトラヒドロフランなどのエーテル系溶剤、ジメチルスルホキシドなどのスルホキシド系溶剤が挙げられる。溶剤の添加量は、フタロシアニン１質量部に対し、５〜３０質量部が好ましい。ウレア化合物の添加量は、フタロシアニン１質量部に対し、０．１〜３０質量部が好ましい。
【００５７】
フタロシアニン結晶がウレア化合物を結晶内に含有しているかどうかについて、本発明においては、得られたフタロシアニン結晶をＮＭＲ測定、および熱重量（ＴＧ）測定のデータを解析することにより決定する。
【００５８】
例えば、ウレア化合物を溶解できる溶剤によるミリング処理、またはウレア化合物を溶解できる洗浄溶剤によるミリング後の洗浄工程を行った場合は、得られたフタロシアニン結晶をＮＭＲ測定する。そして、得られたフタロシアニン結晶からウレア化合物が検出された場合は、ウレア化合物が結晶内に含有していると判断することができる。
【００５９】
一方、ウレア化合物がミリング処理に用いる溶剤に不溶、かつミリング後の洗浄溶剤にも不溶な場合は、得られたフタロシアニン結晶をＮＭＲ測定し、ウレア化合物が検出された場合は下記の方法で判断した。
【００６０】
ミリング処理にウレア化合物を加えて得られたフタロシアニン結晶、ウレア化合物を加えない以外同様にミリング処理して得られたフタロシアニン結晶、およびウレア化合物単体を個別にＴＧ測定する。ウレア化合物を加えて得られたフタロシアニン結晶のＴＧ測定結果が、ウレア化合物を加えずに得られたフタロシアニン結晶と、ウレア化合物との個別の測定結果を単に所定の比率で混合したものと解釈できる場合。この場合は、フタロシアニン結晶とウレア化合物との混合物、または、フタロシアニン結晶の表面にウレア化合物が単に付着しているものであると解釈できる。
【００６１】
一方、ウレア化合物を加えて得られたフタロシアニン結晶のＴＧ測定結果が、ウレア化合物を加えずに得られたフタロシアニン結晶のＴＧ測定結果と比較して、ウレア化合物単体の重量減少が終了する温度より高温で重量減少が増加している場合。この場合は、ウレア化合物が結晶内に含有していると判断することができる。
【００６２】
本発明のフタロシアニン結晶のＴＧ測定、Ｘ線回折およびＮＭＲの測定は、次の条件で行ったものである。
【００６３】
［ＴＧ測定］
使用測定機：セイコーインスツル（株）製、ＴＧ／ＤＴＡ同時測定装置（商品名：ＴＧ／ＤＴＡ２２０Ｕ）
雰囲気：窒素気流下（３００ｃｍ３／ｍｉｎ）
測定範囲：３５℃から６００℃
昇温スピード：１０℃／ｍｉｎ。
【００６４】
［粉末Ｘ線回折測定］
使用測定機：理学電気（株）製、Ｘ線回折装置ＲＩＮＴ−ＴＴＲＩＩ
Ｘ線管球：Ｃｕ
管電圧：５０ＫＶ
管電流：３００ｍＡ
スキャン方法：２θ／θスキャン
スキャン速度：４．０°／ｍｉｎ
サンプリング間隔：０．０２°
スタート角度（２θ）：５．０°
ストップ角度（２θ）：４０．０°
アタッチメント：標準試料ホルダー
フィルター：不使用
インシデントモノクロ：使用
カウンターモノクロメーター：不使用
発散スリット：開放
発散縦制限スリット：１０．００ｍｍ
散乱スリット：開放
受光スリット：開放
平板モノクロメーター：使用
カウンター：シンチレーションカウンター。
【００６５】
［ＮＭＲ測定］
使用測定器：ＢＲＵＫＥＲ製、ＡＶＡＮＣＥＩＩＩ  ５００  
溶媒：重硫酸（Ｄ２ＳＯ４）。
【００６６】
ウレア化合物を結晶内に含有するフタロシアニン結晶は、光導電体としての機能に優れ、電子写真感光体以外にも、太陽電池、センサー、スイッチング素子などに適用することが可能である。
【００６７】
次に、ウレア化合物を結晶内に含有するフタロシアニン結晶を電子写真感光体における電荷発生物質として用いる場合について説明する。
【００６８】
本発明の電子写真感光体は、支持体および該支持体上に形成された感光層を有する。感光層は、電荷発生物質および電荷輸送物質をともに含有する単層型感光層や、電荷発生物質を含有する電荷発生層と電荷輸送物質を含有する電荷輸送層とに分離した積層型感光層がある。中でも、電荷発生層、電荷発生層上に形成された電荷輸送層を有する積層型感光層が好ましい。
【００６９】
図５の（ａ）および（ｂ）は、本発明の電子写真感光体の層構成の一例を示す図である。図５の（ａ）および（ｂ）中、１０１は支持体であり、１０２は下引き層であり、１０３は感光層であり、１０４は電荷発生層、１０５は電荷輸送層である。
【００７０】
〔支持体〕
支持体としては、導電性を有するもの（導電性支持体）が好ましい。例えば、アルミニウム、アルミニウム合金、銅、亜鉛、ステンレス、バナジウム、モリブデン、クロム、チタン、ニッケル、インジウム、金および白金などの金属製、合金製の支持体が挙げられる。また、アルミニウム、アルミニウム合金、酸化インジウム、酸化スズおよび酸化インジウム−酸化スズ合金を真空蒸着法によって被膜形成された層を有する樹脂製支持体も用いることができる。また、導電性粒子をプラスチックや紙に含浸させた支持体や、導電性ポリマーを有するプラスチックなどを支持体として用いることができる。支持体の表面には、レーザー光の散乱による干渉縞の抑制などを目的として、切削処理、粗面化処理、アルマイト処理、電解複合研磨処理、湿式ホーニング処理、乾式ホーニング処理などを施してもよい。
【００７１】
支持体と後述の下引き層との間には、レーザー光の散乱による干渉縞の抑制や、支持体の傷の隠蔽（被覆）などを目的として、導電層を設けてもよい。導電層は、カーボンブラック、金属粒子、金属酸化物粒子などの導電性粒子、結着樹脂、および、溶剤を分散処理することによって得られる導電層用塗布液を塗布して塗膜を形成し、得られた塗膜を乾燥させることによって形成することができる。
【００７２】
導電性粒子としては、例えば、アルミニウム粒子、酸化チタン粒子、酸化スズ粒子、酸化亜鉛粒子、カーボンブラック、銀粒子が挙げられる。結着樹脂としては、例えば、ポリエステル、ポリカーボネート、ポリビニルブチラール、アクリル樹脂、シリコーン樹脂、エポキシ樹脂、メラミン樹脂、ウレタン樹脂、フェノール樹脂、アルキッド樹脂が挙げられる。導電層用塗布液の溶剤としては、例えば、エーテル系溶剤、アルコール系溶剤、ケトン系溶剤、芳香族炭化水素系溶剤が挙げられる。
【００７３】
支持体および感光層の間にはバリア機能と接着機能とを持つ下引き層（バリア層、中間層とも呼ばれる。）を設けることもできる。下引き層は、結着樹脂、および溶剤を混合することによって得られる下引き層用塗布液の塗膜を形成し、この塗膜を乾燥させることによって下引き層を形成することができる。
【００７４】
結着樹脂としては、例えば、ポリビニルアルコール、ポリエチレンオキシド、エチルセルロース、メチルセルロース、カゼイン、ポリアミド（ナイロン６、ナイロン６６、ナイロン６１０、共重合ナイロンおよびＮ−アルコキシメチル化ナイロンなど）、ポリウレタン、アクリル樹脂、アリル樹脂、アルキッド樹脂、エポキシ樹脂、が挙げられる。下引き層の膜厚は、０．１〜１０μｍであることが好ましく、より好ましくは０．５〜５μｍである。下引き層用塗布液の溶剤としては、例えば、エーテル系溶剤、アルコール系溶剤、ケトン系溶剤、芳香族炭化水素系溶剤が挙げられる。
【００７５】
〔感光層〕
単層型感光層を形成する場合、電荷発生物質としてウレア化合物を結晶内に含有するフタロシアニン結晶、電荷輸送物質、および結着樹脂を溶剤に混合して、塗布液を調製する。この塗布液の塗膜を形成し、得られた塗膜を乾燥させることによって単層型感光層を形成することができる。
【００７６】
積層型感光層を形成する場合、電荷発生層は、電荷発生物質としてウレア化合物を結晶内に含有するフタロシアニン結晶、および結着樹脂を溶剤に混合させて電荷発生層用塗布液を調製する。この電荷発生層用塗布液の塗膜を形成し、得られた塗膜を乾燥させることによって電荷発生層を形成することができる。また、蒸着によって電荷発生層を形成することもできる。
【００７７】
単層型感光層または電荷発生層に用いられる結着樹脂としては、例えば、ポリカーボネート、ポリエステル、ブチラール樹脂、ポリビニルアセタール、アクリル樹脂、酢酸ビニル樹脂、尿素樹脂などが挙げられる。これらの中でも、ブチラール樹脂が好ましい。また、これらの結着樹脂は、１種のみを使用してもよく、混合または共重合体として２種以上を併用してもよい。
【００７８】
単層型感光層用の塗布液、または電荷発生層用塗布液に用いられる溶剤としては、例えば、アルコール系溶剤、スルホキシド系溶剤、ケトン系溶剤、エーテル系溶剤、エステル系溶剤または芳香族炭化水素系溶剤などが挙げられる。また、これらの溶剤は、１種のみを使用してもよく、２種以上を併用してもよい。
【００７９】
感光層が単層型である場合、電荷発生物質の含有量は、感光層の全質量に対して３〜３０質量％であることが好ましい。また、電荷輸送物質の含有量は、感光層の全質量に対して３０〜７０質量％であることが好ましい。単層型感光層の膜厚は、５〜４０μｍであることが好ましく、１０〜３０μｍであることがより好ましい。
【００８０】
感光層が積層型である場合、電荷発生物質の含有量は、電荷発生層の全質量に対して２０〜９０質量％であることが好ましく、５０〜８０質量％であることがより好ましい。電荷発生層の膜厚は、０．０１〜１０μｍであることが好ましく、０．１〜３μｍであることがより好ましい。
【００８１】
本発明においては、ウレア化合物を結晶内に含有するフタロシアニン結晶を電荷発生物質として用いるが、他の電荷発生物質と混合して用いることが可能である。この場合、ウレア化合物を結晶内に含有するフタロシアニン結晶の含有率は、全電荷発生物質に対して５０質量％以上であることが好ましい。
【００８２】
〔電荷輸送層〕
電荷輸送層は、電荷輸送物質および結着樹脂を溶剤に溶解させて得られた電荷輸送層用塗布液を塗布して塗膜を形成し、得られた塗膜を乾燥させることによって電荷輸送層を形成することができる。
【００８３】
電荷輸送物質としては、例えば、トリアリールアミン系化合物、ヒドラゾン系化合物、スチルベン系化合物、ピラゾリン系化合物、オキサゾール系化合物、チアゾール系化合物、トリアリルメタン系化合物などが挙げられる。
【００８４】
電荷輸送層に用いられる結着樹脂としては、例えば、ポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリーレート、塩化ビニリデン、アクリロニトリル共重合体、ポリビニルベンザールなどの樹脂が用いられる。
【００８５】
また、電荷輸送物質の含有量は、電荷輸送層の全質量に対して２０〜８０質量％であることが好ましく、３０〜７０質量％であることがより好ましい。電荷輸送層の膜厚は、５〜４０μｍであることが好ましく、１０〜３０μｍであることがより好ましい。
【００８６】
感光層の塗布方法としては、ディッピング法、スプレーコーティング法、スピンナーコーティング法、ビードコーティング法、ブレードコーティング法、ビームコーティング法などの塗布方法を用いることができる。
【００８７】
感光層上には、必要に応じて保護層を設けてもよい。保護層は、結着樹脂を溶剤に溶解させて得られた保護層用塗布液の塗膜を形成し、この塗膜を乾燥させることによって形成することができる。結着樹脂としては、例えば、ポリビニルブチラール、ポリエステル、ポリカーボネート（ポリカーボネートＺ、変性ポリカーボネートなど）、ナイロン、ポリイミド、ポリアリーレート、ポリウレタン、スチレン−ブタジエンコポリマー、スチレン−アクリル酸コポリマー、スチレン−アクリロニトリルコポリマーが挙げられる。
【００８８】
また、保護層に電荷輸送能を持たせるために、電荷輸送能（正孔輸送能）を有するモノマーを種々の重合反応、架橋反応を用いて硬化させることによって保護層を形成してもよい。具体的には、連鎖重合性官能基を有する電荷輸送性化合物（正孔輸送性化合物）を重合または架橋させ、硬化させることによって保護層を形成することが好ましい。
【００８９】
保護層の膜厚は、０．０５〜２０μｍであることが好ましい。保護層には、導電性粒子や紫外線吸収剤などを含有させてもよい。導電性粒子としては、例えば、酸化スズ粒子などの金属酸化物粒子が挙げられる。
【００９０】
図１に、電子写真感光体を有するプロセスカートリッジを備えた電子写真装置の概略構成の一例を示す。
【００９１】
図１において、円筒状（ドラム状）の電子写真感光体１は、軸２を中心に矢印方向に所定の周速度（プロセススピード）をもって回転駆動される。電子写真感光体１の表面は、回転過程において、帯電手段３により、正または負の所定電位に帯電される。次いで、帯電された電子写真感光体１の表面には、像露光手段（不図示）から像露光光４が照射され、目的の画像情報に対応した静電潜像が形成されていく。像露光光４は、例えば、スリット露光やレーザービーム走査露光などの像露光手段から出力される、目的の画像情報の時系列電気デジタル画像信号に対応して強度変調された光である。
【００９２】
電子写真感光体１の表面に形成された静電潜像は、現像手段５内に収容された現像剤（トナー）で現像（正規現像または反転現像）され、電子写真感光体１の表面にはトナー像が形成される。電子写真感光体１の表面に形成されたトナー像は、転写手段６により、転写材７に転写されていく。このとき、転写手段６には、バイアス電源（不図示）からトナーの保有電荷とは逆極性の電圧（転写バイアス）が印加される。また、転写材７は、転写材供給手段（不図示）から電子写真感光体１の回転と同期して取り出されて、電子写真感光体１と転写手段６との間（当接部）に給送される。
【００９３】
トナー像が転写された転写材７は、電子写真感光体１の表面から分離されて、定着手段８へ搬送されて、トナー像の定着処理を受け、画像形成物（プリント、コピー）として電子写真装置の外へプリントアウトされる。
【００９４】
トナー像が転写材７に転写された後の電子写真感光体１の表面は、クリーニング手段９により、転写残りの現像剤（転写残トナー）などの付着物の除去を受けて清浄される。また、転写残トナーを現像手段などで回収することもできる（クリーナレスシステム）。
【００９５】
さらに、電子写真感光体１の表面には、前露光手段（不図示）からの前露光光１０が照射され、除電処理された後、繰り返し画像形成に使用される。なお、図１に示すように、帯電手段３が帯電ローラーなどを用いた接触帯電手段である場合は、前露光手段は必ずしも必要ではない。
【００９６】
本発明においては、上述の電子写真感光体１、帯電手段３、現像手段５およびクリーニング手段９などの構成要素のうち、複数の構成要素を容器に納めて一体に支持してプロセスカートリッジを形成してもよい。このプロセスカートリッジを電子写真装置本体に対して着脱自在に構成することができる。例えば、電子写真感光体１と、帯電手段３、現像手段５およびクリーニング手段９から選択される少なくとも１つとを一体に支持してカートリッジ化する。そして、電子写真装置本体のレールなどの案内手段１２を用いて電子写真装置本体に着脱自在なプロセスカートリッジ１１とすることができる。
【００９７】
像露光光４は、電子写真装置が複写機やプリンターである場合には、原稿からの反射光や透過光であってもよい。または、センサーで原稿を読み取り、信号化し、この信号に従って行われるレーザービームの走査、ＬＥＤアレイの駆動もしくは液晶シャッターアレイの駆動などにより放射される光であってもよい。
【実施例】
【００９８】
以下に、具体的な実施例を挙げて本発明をさらに詳細に説明する。ただし、本発明は、これらに限定されるものではない。なお、実施例および比較例の電子写真感光体の各層の膜厚は、渦電流式膜厚計（Ｆｉｓｃｈｅｒｓｃｏｐｅ、フィッシャーインスツルメント社製）で求め、または、単位面積当たりの質量から比重換算で求めた。
【００９９】
〔実施例１−１〕
特開２０１１−９４１０１号公報に記載の（合成例１）に続いて（実施例１−１）と同様に処理して得られたヒドロキシガリウムフタロシアニンを用意した。このヒドロキシガリウムフタロシアニン０．５部、例示化合物（１）（製品コード：Ｄ０７１２、東京化成工業（株）製）０．５部、および、Ｎ，Ｎ−ジメチルホルムアミド９．５部を、直径０．８ｍｍのガラスビーズ１５部とともにボールミルでミリング処理を室温（２３℃）下で５２時間行った。この分散液からヒドロキシガリウムフタロシアニン結晶をＮ，Ｎ−ジメチルホルムアミドを用いて取り出し、濾過し、濾過器上をＮ，Ｎ−ジメチルホルムアミドで十分に洗浄し、続いてテトラヒドロフランで十分に洗浄した。濾取物を真空乾燥させて、ヒドロキシガリウムフタロシアニン結晶を０．４３部得た。得られた結晶の粉末Ｘ線回折図を図２に示す。
【０１００】
ＮＭＲ測定によりプロトン比率から換算して、フタロシアニン結晶中に例示化合物（１）が０．０９質量％、Ｎ，Ｎ−ジメチルホルムアミドが１．７２質量％含有されていることが確認された。例示化合物（１）は固体であるが、Ｎ，Ｎ−ジメチルホルムアミドに溶解することから、例示化合物（１）はフタロシアニン結晶内に含有されていることが分かる。
【０１０１】
〔実施例１−２〕
実施例１−１において、例示化合物（１）０．５部を１．０部に変更した以外は、実施例１−１と同様に処理し、ヒドロキシガリウムフタロシアニン結晶を０．４６部得た。得られた結晶の粉末Ｘ線回折図は図２と同様であった。
【０１０２】
ＮＭＲ測定により例示化合物（１）が結晶内に０．１８質量％、Ｎ，Ｎ−ジメチルホルムアミドが１．９７質量％含有されていることが確認された。
【０１０３】
〔実施例１−３〕
実施例１−１において、例示化合物（１）０．５部を製造例２で得られた例示化合物（７）０．２部に変更した以外は、実施例１−１と同様に処理し、ヒドロキシガリウムフタロシアニン結晶を０．４８部得た。得られた結晶の粉末Ｘ線回折図は図２と同様であった。
【０１０４】
ＮＭＲ測定によりプロトン比率から換算して、フタロシアニン結晶中に例示化合物（１９）が０．２０質量％、Ｎ，Ｎ−ジメチルホルムアミドが２．０８質量％含有されていることが確認された。例示化合物（７）は固体であり、Ｎ，Ｎ−ジメチルホルムアミドに難溶であることから、ＴＧ測定を行った。ＴＧ測定により例示化合物（７）単独の蒸発温度（２００℃から３４０℃）より高い４５０℃以降に重量減少量が増加しており、例示化合物（７）はフタロシアニン結晶内に含有されていることが分かる。
【０１０５】
〔実施例１−４〕
実施例１−１において、例示化合物（１）０．５部を製造例４で得られた例示化合物（６）０．２部に代えた以外は、実施例１−１と同様に処理し、ヒドロキシガリウムフタロシアニン結晶を０．４５部得た。得られた結晶の粉末Ｘ線回折図は図２と同様であった。
【０１０６】
ＮＭＲ測定によりプロトン比率から換算して、フタロシアニン結晶中に例示化合物（１７）が０．０５質量％、Ｎ，Ｎ−ジメチルホルムアミドが２．１１質量％含有されていることが確認された。例示化合物（６）は固体であり、Ｎ，Ｎ−ジメチルホルムアミドに難溶であることから、ＴＧ測定を行った。ＴＧ測定により例示化合物（６）単独の蒸発温度（２００℃から３４１℃）より高い５００℃以降に重量減少量が増加しており、例示化合物（６）はフタロシアニン結晶内に含有されていることが分かる。
【０１０７】
〔実施例１−５〕
実施例１−１において、例示化合物（１）０．５部を例示化合物（２）（製品コード：Ｄ０４８５、東京化成工業（株）製）０．５部に変更した以外は、実施例１−１と同様に処理し、ヒドロキシガリウムフタロシアニン結晶を０．４９部得た。得られた結晶の粉末Ｘ線回折図は図２と同様であった。
【０１０８】
ＮＭＲ測定により例示化合物（２）が結晶中に０．０４質量％、Ｎ，Ｎ−ジメチルホルムアミドが２．３５質量％含有されていることが確認された。例示化合物（２）は固体であるが、Ｎ，Ｎ−ジメチルホルムアミドに溶解することから、例示化合物（２）はフタロシアニン結晶内に含有されていることが分かる。
【０１０９】
〔実施例１−６〕
実施例１−１において、例示化合物（１）０．５部を例示化合物（１５）（製品コード：Ｃ００３１、東京化成工業（株）製）０．５部に変更した以外は、実施例１−１と同様に処理し、ヒドロキシガリウムフタロシアニン結晶を０．４８部得た。得られた結晶の粉末Ｘ線回折図は図２と同様であった。
【０１１０】
ＮＭＲ測定により例示化合物（１５）が結晶中に１．４８質量％、Ｎ，Ｎ−ジメチルホルムアミドが２．６２質量％含有されていることが確認された。例示化合物（１５）は固体であるが、Ｎ，Ｎ−ジメチルホルムアミドに溶解することから、例示化合物（１５）はフタロシアニン結晶内に含有されていることが分かる。
【０１１１】
〔実施例１−７〕
実施例１−１において、例示化合物（１）０．５部を例示化合物（２２）（製品コード：Ｔ０１９７、東京化成工業（株）製）０．５部に変更した以外は、実施例１−１と同様に処理し、ヒドロキシガリウムフタロシアニン結晶を０．４５部得た。得られた結晶の粉末Ｘ線回折図は図２と同様であった。
【０１１２】
ＮＭＲ測定により例示化合物（２２）が結晶中に０．４４質量％、Ｎ，Ｎ−ジメチルホルムアミドが２．６２質量％含有されていることが確認された。例示化合物（２２）は固体であるが、Ｎ，Ｎ−ジメチルホルムアミドに溶解することから、例示化合物（２２）はフタロシアニン結晶内に含有されていることが分かる。
【０１１３】
〔実施例１−８〕
実施例１−１において、Ｎ，Ｎ−ジメチルホルムアミドをＮ−メチルホルムアミドに変更した以外は、実施例１−１と同様に処理し、ヒドロキシガリウムフタロシアニン結晶を０．３９部得た。得られた結晶の粉末Ｘ線回折図を図３に示す。
【０１１４】
ＮＭＲ測定により例示化合物（１）が結晶中に１．６６質量％、Ｎ−メチルホルムアミドが１．７５質量％含有されていることが確認された。例示化合物（１）は固体であるが、Ｎ−メチルホルムアミドに溶解することから、例示化合物（１）はフタロシアニン結晶内に含有されていることが分かる。
【０１１５】
〔比較例１−１〕
実施例１−１において、例示化合物（１）０．５部を加えなかった以外は、実施例１−１と同様に処理し、ヒドロキシガリウムフタロシアニン結晶を０．４４部得た。得られた結晶の粉末Ｘ線回折図を図４に示す。
【０１１６】
〔比較例１−２〕
実施例１−１において、例示化合物（１）０．５部をテトラメチルウレア（製品コード：Ｔ０１５８、東京化成工業（株）製）０．５部に変更した以外は、実施例１−１と同様に処理し、ヒドロキシガリウムフタロシアニン結晶を０．４８部得た。
【０１１７】
〔比較例１−３〕
実施例１−１において、例示化合物（１）０．５部を１，３−ジメチル−２−イミダゾリジノン（製品コード：Ｄ１４７７、東京化成工業（株）製）０．５部に変更した以外は、実施例１−１と同様に処理し、ヒドロキシガリウムフタロシアニン結晶を０．４８部得た。
【０１１８】
〔実施例２−１〕
酸化スズで被覆した硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、ＤＩＣ株式会社製、固形分７０質量％）４３部、シリコーンオイル（商品名：ＳＨ２８ＰＡ、東レ・ダウコーニング（株）製）０．０１５部、シリコーン樹脂（商品名：トスパール１２０、モメンティブ・パフォーマンス・マテリアルズ製）３．６部、２−メトキシ−１−プロパノール５０部、およびメタノール５０部をボールミルに入れて、２０時間分散処理することによって、導電層用塗布液を調製した。
【０１１９】
この導電層用塗布液を、支持体としてのアルミニウムシリンダー（直径２４ｍｍ）上に浸漬塗布して塗膜を形成し、得られた塗膜を３０分間１４０℃で乾燥させた。このようにして、膜厚が１５μｍの導電層を形成した。
【０１２０】
次に、共重合ナイロン樹脂（商品名：アミランＣＭ８０００、東レ（株）製）１０部およびメトキシメチル化６ナイロン樹脂（商品名：トレジンＥＦ−３０Ｔ、ナガセケムテックス（株）製）３０部を、メタノール４００部／ｎ−ブタノール２００部の混合溶剤に溶解させることによって、下引き層用塗布液を調製した。
【０１２１】
この下引き層用塗布液を導電層上に浸漬塗布して塗膜を形成し、得られた塗膜を乾燥させることによって、膜厚が０．５μｍの下引き層を形成した。
【０１２２】
次に、実施例１−１で得られたヒドロキシガリウムフタロシアニン結晶（電荷発生物質）１０部、ポリビニルブチラール（商品名：エスレックＢＸ−１、積水化学工業（株）製）５部、および、シクロヘキサノン２５０部を混合した。これを、直径１ｍｍのガラスビーズを用いたサンドミルに入れ、４時間分散処理して分散液を調製し、分散液に酢酸エチル２５０部を加えて希釈することによって、電荷発生層用塗布液を調製した。
【０１２３】
この電荷発生層用塗布液を下引き層上に浸漬塗布して塗膜を形成し、得られた塗膜を１０分間１００℃で乾燥させることによって、膜厚が０．１６μｍの電荷発生層を形成した。
【０１２４】
次に、下記式（３）で示される化合物（電荷輸送物質）８部、および、ポリカーボネート（商品名：ユーピロンＺ−２００、三菱ガス化学（株）製）１０部を、モノクロロベンゼン７０部に溶解させて、電荷輸送層用塗布液を調製した。
【０１２５】
【化５】
2015064562.tif 000007
【０１２６】
この電荷輸送層用塗布液を電荷発生層上に浸漬塗布して塗膜を形成し、得られた塗膜を１時間１１０℃で乾燥させることによって、膜厚が２３μｍの電荷輸送層を形成した。
【０１２７】
このようにして、円筒状（ドラム状）の実施例２−１の電子写真感光体を作製した。
【０１２８】
〔実施例２−２〜２−８〕
実施例２−１において、電荷発生層用塗布液を調製する際のヒドロキシガリウムフタロシアニン結晶を、実施例１−２〜１−８で得られたヒドロキシガリウムフタロシアニン結晶に変更した。それ以外は、実施例２−１と同様にして実施例２−２〜２−８の電子写真感光体を作成した。
【０１２９】
〔比較例２−１〜２−３〕
実施例２−１において、電荷発生層用塗布液を調製する際のヒドロキシガリウムフタロシアニン結晶を、比較例１−１〜１−３で得られたヒドロキシガリウムフタロシアニン結晶に変更した。それ以外は、実施例２−１と同様にして比較例２−１〜２−３電子写真感光体を作成した。
【０１３０】
〔実施例２−１〜２−８および比較例２−１〜２−３の評価〕
実施例２−１〜２−８および比較例２−１〜２−３の電子写真感光体について、ゴースト画像評価を行った。
【０１３１】
評価用の電子写真装置としては、日本ヒューレットパッカード（株）製のレーザービームプリンター（商品名：Ｃｏｌｏｒ  Ｌａｓｅｒ  Ｊｅｔ  ＣＰ３５２５ｄｎ）を、以下に示す改造を施して用いた。すなわち、前露光は点灯せず、帯電条件と像露光量は可変で作動するようにした。また、シアン色用のプロセスカートリッジに作製した電子写真感光体を装着してシアンのプロセスカートリッジのステーションに取り付け、他の色用のプロセスカートリッジをプリンター本体に装着せずとも作動するようにした。
【０１３２】
画像の出力に際しては、シアン色用のプロセスカートリッジのみを本体に取り付け、シアントナーのみによる単色画像を出力した。
【０１３３】
まず、温度２３℃／湿度５５％ＲＨの常温常湿環境下で、初期の暗部電位が−５００Ｖ、明部電位が−１００Ｖになるように帯電条件と像露光量を調整した。電位設定の際のドラム状電子写真感光体の表面電位の測定は、カートリッジを改造し、現像位置に電位プローブ（商品名：ｍｏｄｅｌ６０００Ｂ−８、トレック・ジャパン（株）製）を装着した。さらに、円筒状の電子写真感光体の中央部の電位を表面電位計（商品名：ｍｏｄｅｌ３４４、トレック・ジャパン（株）製）を使用して測定した。
【０１３４】
その後、同条件下でゴースト画像評価を行った。その後、１０００枚の繰り返し通紙試験を行い、繰り返し通紙試験直後および繰り返し通紙試験１５時間後でのゴースト画像評価を行った。常温常湿環境下における評価結果を表２に示す。
【０１３５】
次に、電子写真感光体を評価用の電子写真装置とともに温度１５℃／湿度１０％ＲＨの低温低湿環境下で３日間放置した後、ゴースト画像評価を行った。そして、同条件下で１０００枚の繰り返し通紙試験を行い、繰り返し通紙直後および繰り返し通紙試験１５時間後でのゴースト画像評価を行った。低温低湿環境下における評価結果を表２に合わせて示す。
【０１３６】
なお、繰り返し通紙試験は、印字率１％でＥ文字画像をＡ４サイズの普通紙にシアン単色で印字する条件で行った。
【０１３７】
また、ゴースト画像評価の方法は、以下のようにした。ゴースト画像評価は、１枚目にベタ白画像を出力し、その後ゴーストチャートを４種各１枚の計４枚出力する。次に、ベタ黒画像を１枚出力した後に再度ゴーストチャートを４種各１枚の計４枚出力する。この順番で画像出力を行い、計８枚のゴースト画像で評価した。ゴーストチャートは、出力画像書き出し（紙上端１０ｍｍ）位置から３０ｍｍの範囲をベタ白背景に２５ｍｍ四方のベタ黒の正方形を等間隔、かつ、平行に４つ並べ、出力画像書き出し位置から３０ｍｍ以降はハーフトーンの印字パターンを４種類出力した。４種類のゴーストチャートをもとに、ランク分けを行った。
【０１３８】
なお、４種類のゴーストチャートとは、出力画像書き出し位置から３０ｍｍ以降のハーフトーンパターンのみ異なるチャートで、ハーフトーンのパターンは、以下の４種類である。
（１）横＊１ドット、１スペースの印字（レーザー露光）パターン。
（２）横＊２ドット、２スペースの印字（レーザー露光）パターン。
（３）横＊２ドット、３スペースの印字（レーザー露光）パターン。
（４）桂馬パターンの印字（レーザー露光）パターン。（将棋の桂馬の動きのように６マスに２ドット印字するパターン）
＊：横とは、レーザースキャナーの走査方向（出力された用紙では水平方向）を指す。
【０１３９】
ゴースト画像のランク分けは、目視で以下のように行った。なお、ランク４、５、６は、本発明の効果が十分に得られていないレベルと判断した。
ランク１：いずれのゴーストチャートでもゴーストは見えない。
ランク２：特定のゴーストチャートでゴーストがうっすら見える。
ランク３：いずれのゴーストチャートでもゴーストがうっすら見える。
ランク４：特定のゴーストチャートでゴーストが見える。
ランク５：いずれのゴーストチャートでもゴーストが見える。
ランク６：特定のゴーストチャートでゴーストがはっきり見える。
【０１４０】
【表２】
2015064562.tif 000008
【符号の説明】
【０１４１】
１  電子写真感光体
２  軸
３  帯電手段
４  像露光光
５  現像手段
６  転写手段
７  転写材
８  像定着手段
９  クリーニング手段
１０  前露光光
１１  プロセスカートリッジ
１２  案内手段
【図１】
2015064562.tif 000011
【図２】
2015064562.tif 000012
【図３】
2015064562.tif 000013
【図４】
2015064562.tif 000014
【図５】
2015064562.tif 000015